СПОСОБ ИЗМЕРЕНИЯ ГАЗОПРОНИЦАЕМОСТИ ТАРЫ И УПЛОТНИТЕЛЬНЫХ ЭЛЕМЕНТОВ ВООБЩЕ

1. Способ измерения проницаемости для образца газа через тару или уплотнительный элемент, причем указанная тара или указанный уплотнительный элемент содержат наружную сторону, толщину и внутреннюю сторону, причем в указанной толщине размещают измеренную начальную концентрацию образца газа, который включает следующие стадии:
стадию, на которой на наружную сторону подают поток указанного образца газа, который примешивают к другому газу с определенной и фиксированной концентрацией;
стадию, на которой на внутреннюю сторону подают поток газа-носителя с определенной и фиксированной концентрацией;
стадию, на которой внутреннюю сторону приводят в соприкосновение с указанным газом-носителем, измеряя образец газа, фактически проникший и переносимый указанным газом-носителем;
стадию, на которой ожидают устойчивого состояния измеренного значения фактически проникшего газа, рассматривают указанное измеренное значение как проницаемость тары или уплотнительного элемента для образца газа,
отличающийся тем, что
указанную измеренную и фиксированную концентрацию образца газа, который подают на указанную наружную сторону, выбирают так, чтобы разница между концентрацией образца газа, который подают на указанную наружную сторону, и указанной начальной концентрацией образца газа в указанной толщине была практически равной разнице между начальной концентрацией образца газа в указанной толщине и ожидаемой концентрацией образца газа, который подают на указанную наружную сторону, причем начальную концентрацию образца газа в указанной толщине рассчитывают, принимая коэффициент растворимости близким 1.
2. Способ по п.1, отличающийся тем, что на указанную внутреннюю сторону подают газ-носитель, практически чистый и без образца газа, отличный от тестируемого газа, причем указанную измеренную и фиксированную концентрацию образца газа, который подают на указанную наружную сторону, преимущественно выбирают как практически двойную начальную концентрацию образца газа в указанной толщине.
3. Способ по п.1, отличающийся тем, что при измерении проницаемости указанной тары для кислорода, соотношение кислорода, присутствующего в указанной изолированной испытательной камере, устанавливают в пределах между 40 и 44%, в частности, равным 42%.
4. Способ по п.1, отличающийся тем, что соотношение газа во всем поперечном сечении элемента, подлежащего анализу, в начальном состоянии устанавливают в пределах между 20 и 22%, в частности, практически равным 21%.
5. Способ по п.1, отличающийся тем, что концентрацию образца газа в начальном состоянии поддерживают с фиксированным значением в средней плоскости между указанной наружной стороной и указанной внутренней стороной.
6. Способ по п.1, отличающийся тем, что в случае кислорода как образца газа фиксированное значение в средней плоскости устанавливают в пределах между 20 и 22%, в частности, практически равным 21%.